(57)【特許請求の範囲】
【請求項１】
フッ化ビニリデンを８０重量％以上含むフッ化ビニリデン単独またはフッ化ビニリデンとエチレン、プロピレン、フッ化ビニル、トリフルオロエチレン、トリフルオロクロロエチレン、テトラフルオロエチレン、ヘキサフルオロプロピレン、フルオロアルキルビニルエーテルからなる群より選ばれた少なくとも１種のフッ化ビニリデンと共重合可能な単量体との混合物からなるフッ化ビニリデン系単量体１００重量部と、（イ）フッ化ビニリデンと共重合可能な不飽和二塩基酸のモノエステル０．１〜３重量部または（ロ）ビニレンカーボネート０．１〜５重量部と、の単量体混合物を水性媒体中で共重合してなる極性フッ化ビニリデン系共重合体をバインダーとして含む塗材組成物。
【請求項２】
フッ化ビニリデンを８０重量％以上含むフッ化ビニリデン単独またはフッ化ビニリデンとエチレン、プロピレン、フッ化ビニル、トリフルオロエチレン、トリフルオロクロロエチレン、テトラフルオロエチレン、ヘキサフルオロプロピレン、フルオロアルキルビニルエーテルからなる群より選ばれた少なくとも１種のフッ化ビニリデンと共重合可能な単量体との混合物からなるフッ化ビニリデン系単量体１００重量部と、（イ）フッ化ビニリデンと共重合可能な不飽和二塩基酸のモノエステルまたは（ロ）ビニレンカーボネートと、の単量体混合物を水性媒体中で共重合して得られ、且つ該不飽和二塩基酸のモノエステル（イ）に起因する１×１０-5〜５×１０-4モル／ｇのカルボニル基含有量またはビニレンカーボネート（ロ）に起因する２×１０-5〜６×１０-4モル／ｇのカーボネート基含有量を有する極性フッ化ビニリデン系共重合体をバインダーとして含む塗材組成物。
【請求項３】
前記極性フッ化ビニリデン系共重合体が、フッ化ビニリデンと、マレイン酸モノメチルエステルおよびシトラコン酸モノメチルエステルから選ばれる少なくとも１種の不飽和二塩基酸のモノエステルとの共重合体である請求項１または２の塗材組成物。
【請求項４】
更に粉末電極材料を含み電極合剤層形成用である請求項１〜３のいずれかの塗材組成物。
【発明の詳細な説明】
【０００１】
【産業上の利用分野】
本発明は、金属等の基材との接着力が改良された、耐薬品性に優れた極性ポリフッ化ビニリデン系共重合体をバインダーとして含む電極合剤、塗料等の塗材組成物に関する。
【０００２】
【従来の技術】
ポリフッ化ビニリデン系樹脂は、耐薬品性、耐候性、耐汚染性等に優れ、各種フィルムあるいは成形材料としてだけでなく、塗料やバインダーとしても利用されている。しかし、ポリフッ化ビニリデン系樹脂は金属等の基材との接着強度が小さいため、接着強度の改良が望まれている。
【０００３】
これまでフッ素系樹脂にカルボキシル基等の官能基を導入し、金属等の基材への接着性や溶剤への溶解性を改良する方法として、下記のような各種の方法が提案されている。
【０００４】
特開平２−６０４号公報は、フッ化ビニリデンと無水マレイン酸の共重合体の酸無水物部分をアルコールまたは水にて開環させる方法を開示する。しかしこの方法においては、共重合体の製造は溶液重合等によらなければならず、溶剤の除去が必要であり、更に共重合体をアルコールまたは水と反応させる工程を必要とし、工程が複雑となる。
【０００５】
特開昭５８−１３６６０５号公報は、水酸基含有含フッ素重合体に有機溶媒中で二塩基性酸無水物を作用せしめて、水酸基の少なくとも一部をエステル基に変換せしめるカルボキシル基含有含フッ素重合体を開示する。かかるフッ素重合体は、エステル結合が加水分解し易いという問題がある。
【０００６】
特開平５６−１３３３０９号公報は、放射線を照射したポリフッ化ビニリデンの骨格上にアクリル単量体をグラフト重合する方法を開示する。この方法は放射線を使用するため、その管理のための設備を必要とするという問題がある。
【０００７】
特公昭５２−２４９５９号公報は、フッ化ビニリデンとアクリル酸、メタアクリル酸等を、触媒としてジアルキルパーオキシジカーボネートを使用し、溶媒として炭素数１〜４の飽和炭化水素のフッ素またはフッ素および塩素置換体である含フッ素化合物を使用して、共重合させる方法を開示する。しかし溶媒として含フッ素化合物を使用するので環境対策、溶媒の除去が必要であり工程が複雑となる。
【０００８】
フッ化ビニリデンは、カルボキシル基含有単量体との共重合性に乏しく、特に、水系重合におけるこれらの共重合体は、ほとんど知られていない。例えば、フッ化ビニリデンとアクリル酸、クロトン酸等の一塩基酸、マレイン酸、シトラコン酸等の二塩基酸は、通常の重合条件では共重合せず、せいぜい各々のホモポリマーを生成するに過ぎない。
【０００９】
【発明が解決しようとする課題】
本発明は、金属等の基材との接着性が良好で耐薬品性に優れるとともに、水系重合によって生成された極性フッ化ビニリデン系共重合体をバインダーとして含む塗材組成物を提供することを目的とする。
【００１０】
【課題を解決するための手段】
本発明者等の研究によれば、カルボキシル基またはカーボネート基を有する特定の単量体の比較的少量と、フッ化ビニリデンを主成分とする単量体とからなるフッ化ビニリデン系共重合体は、水系による共重合によっても生成可能なだけでなく、カルボキシル基またはカーボネート基を導入していないフッ化ビニリデン系重合体に比べて金属等の基材との接着性が著しく改善され、且つフッ化ビニリデン系重合体の持つ優れた耐薬品性を良好に維持するため、これをバインダーとして用いれば、基材との接着性に優れた耐薬品性の塗層を形成する塗材組成物が得られることが見出された。
【００１１】
すなわち、本発明の塗材組成物は、  フッ化ビニリデンを８０重量％以上含むフッ化ビニリデン単独またはフッ化ビニリデンとエチレン、プロピレン、フッ化ビニル、トリフルオロエチレン、トリフルオロクロロエチレン、テトラフルオロエチレン、ヘキサフルオロプロピレン、フルオロアルキルビニルエーテルからなる群より選ばれた少なくとも１種のフッ化ビニリデンと共重合可能な単量体との混合物からなるフッ化ビニリデン系単量体１００重量部と、（イ）フッ化ビニリデンと共重合可能な不飽和二塩基酸のモノエステル０．１〜３重量部または（ロ）ビニレンカーボネート０．１〜５重量部と、の単量体混合物を水性媒体中で共重合してなる極性フッ化ビニリデン系共重合体をバインダーとして含むことを特徴とするものである。
【００１２】
また、別の観点に従えば、本発明の塗材組成物は、極性フッ化ビニリデン系共重合体に導入された極性基、すなわちカルボニル基またはカーボネート基、の含有量により規定されるものであり、より詳しくは、フッ化ビニリデンを８０重量％以上含むフッ化ビニリデン単独またはフッ化ビニリデンとエチレン、プロピレン、フッ化ビニル、トリフルオロエチレン、トリフルオロクロロエチレン、テトラフルオロエチレン、ヘキサフルオロプロピレン、フルオロアルキルビニルエーテルからなる群より選ばれた少なくとも１種のフッ化ビニリデンと共重合可能な単量体との混合物からなるフッ化ビニリデン系単量体１００重量部と、（イ）フッ化ビニリデンと共重合可能な不飽和二塩基酸のモノエステルまたは（ロ）ビニレンカーボネートと、の単量体混合物を水性媒体中で共重合して得られ、且つ該不飽和二塩基酸のモノエステル（イ）に起因する１×１０-5〜５×１０-4モル／ｇのカルボニル基含有量またはビニレンカーボネート（ロ）に起因する２×１０-5〜６×１０-4モル／ｇのカーボネート基含有量を有する極性フッ化ビニリデン系共重合体をバインダーとして含むことを特徴とするものである。
【００１３】
【発明の実施の形態】
本発明に使用されるフッ化ビニリデンを８０重量％以上含有するフッ化ビニリデン系単量体としては、フッ化ビニリデン単独、またはフッ化ビニリデンと他の単量体の混合物が挙げられる。他の単量体としては、フッ化ビニリデンと共重合可能な含フッ素単量体あるいはエチレン、プロピレン等の炭化水素単量体が使用される。フッ化ビニリデンと共重合可能な含フッ素単量体としては、フッ化ビニル、トリフルオロエチレン、トリフルオロクロロエチレン、テトラフルオロエチレン、ヘキサフルオロプロピレン、フルオロアルキルビニルエ−テル等を挙げることができる。これらフッ化ビニリデンと共重合可能な他の単量体の量は、得られる共重合体の溶剤溶解性と耐溶剤性とのバランスを考慮して、フッ化ビニリデンと他の単量体の総量の２０重量％未満であることが好ましい。
【００１４】
上記したフッ化ビニリデンを主構成成分とする単量体（すなわちフッ化ビニリデン系単量体）と共重合させる不飽和二塩基酸のモノエステルとしては、炭素数５〜８のものが好ましく、例えばマレイン酸モノメチルエステル、マレイン酸モノエチルエステル、シトラコン酸モノメチルエステル、シトラコン酸モノエチルエステル等を挙げることができる。特にマレイン酸モノメチルエステル、シトラコン酸モノメチルエステルが好ましい。
【００１５】
フッ化ビニリデン系単量体と、不飽和二塩基酸のモノエステルまたはビニレンカーボネート（以下、包括的に「極性単量体」ということがある）との共重合は、懸濁重合、乳化重合、溶液重合等の方法が採用できるが、後処理の容易さ等の点から水系の懸濁重合、乳化重合が好ましく、水系懸濁重合が特に好ましい。
【００１６】
水を分散媒とした懸濁重合においては、メチルセルロース、メトキシ化メチルセルロース、プロポキシ化メチルセルロース、ヒドロキシエチルセルロース、ヒドロキシプロピルセルロース、ポリビニルアルコール、ポリエチレンオキシド、ゼラチン等の懸濁剤を、水に対して０．００５〜１．０重量％、好ましくは０．０１〜０．４重量％の範囲で添加して使用する。
【００１７】
重合開始剤としては、ジイソプロピルパーオキシジカーボネート、ジノルマルプロピルパーオキシジカーボネート、ジノルマルヘプタフルオロプロピルパーオキシジカーボネート、イソブチリルパーオキサイド、ジ（クロロフルオロアシル）パーオキサイド、ジ（パーフルオロアシル）パーオキサイド等が使用できる。その使用量は、単量体合計量（フッ化ビニリデン系単量体と極性単量体との合計量）に対して０．１〜５重量％、好ましくは０．５〜２重量％である。
【００１８】
酢酸エチル、酢酸メチル、アセトン、エタノール、ｎ−プロパノール、アセトアルデヒド、プロピルアルデヒド、プロピオン酸エチル、四塩化炭素等の連鎖移動剤を添加して、得られる重合体の重合度を調節することも可能である。その使用量は、通常は、単量体合計量に対して０．１〜５重量％、好ましくは０．５〜３重量％である。
【００１９】
単量体の合計仕込量は、単量体合計量：水の重量比で１：１〜１：１０、好ましくは１：２〜１：５であり、重合は温度１０〜５０℃で１０〜１００時間行う。
【００２０】
上記の懸濁重合により、容易にフッ化ビニリデン系単量体と極性単量体とを共重合させることができる。
【００２１】
フッ化ビニリデン系単量体と共重合させる極性単量体（すなわち不飽和二塩基酸のモノエステルまたはビニレンカーボネート）の仕込量は、得られる共重合体の接着性、耐薬品性、分子量、重合収率等を考慮して決められる。
【００２２】
本発明に従い、フッ化ビニリデン系単量体１００重量部に対して、仕込量として０．１〜３重量部、特に０．３〜２重量部の不飽和二塩基酸のモノエステルを共重合させることが好ましい。０．１重量部未満では、得られる共重合体の金属等の基材との接着性等の極性基導入効果が乏しい。他方、３重量部を超えると、得られる共重合体の耐薬品性が低下する傾向がある。同様の理由により、得られるフッ化ビニリデン系共重合体は、１×１０-5〜５×１０-4モル／ｇのカルボニル基を含有することが好ましい。
【００２３】
またビニレンカーボネートを共重合単量体として用いる場合には、フッ化ビニリデン系単量体１００重量部に対して、仕込量として０．１〜５重量部、特に０．３〜３重量部、のビニレンカーボネートを共重合させることが好ましい。０．１重量部未満では、得られる共重合体の金属等の基材との接着性等の極性基導入効果が乏しい。他方５重量部を超えると、得られる共重合体の耐薬品性が低下する傾向がある。同様の理由により、得られるフッ化ビニリデン系共重合体は、２×１０-5〜６×１０-4モル／ｇのカーボネート基を含有することが好ましい。
【００２４】
このようにして得られる本発明のフッ化ビニリデン系共重合体は、溶液粘度（樹脂４ｇを１リットルのＮ，Ｎ−ジメチルホルムアミドに溶解させた溶液の３０℃における対数粘度。以下、同様）が０．５〜２．０ｄｌ／ｇ、より好ましくは０．８〜２．０ｄｌ／ｇ、特に好ましくは０．８〜１．５ｄｌ／ｇ、の範囲内の値を有することが好ましい。
【００２５】
上記で得られた極性フッ化ビニリデン系共重合体は、耐薬品性に優れ金属等の基材との接着性が良好で、これをバインダーとして用いることにより塗料、ライニング材、接着剤、電極合剤を含む本発明の塗材組成物が形成される。
【００２６】
以下に、上記の極性フッ化ビニリデン系共重合体をバインダーとして用いた、電池の電極製造用合剤の例について説明する。
【００２７】
リチウム二次電池のような、電解液として有機ないし非水電解液を使用した非水電解液電池においては、非水電解液の電導度の小さいことに由来する重負荷性能の低さを改良するため、活物質層を薄くし電極面積を大きくすることが行われている。
【００２８】
このための方法として、鉄、ステンレス鋼、銅、アルミニウム、ニッケル、チタン等の金属箔あるいは金属網等からなる集電体に、微粉末状の活物質、炭素等の導電剤およびバインダーからなる電極合剤形成用組成物を、塗布接着し、電極とすることが試みられている。バインダーは、電池の充放電容量には全く寄与しないため、その使用量は極力少なくする必要があり、少量でも活物質等をよく保持し、集電体への接着性に優れたものが要求される。またバインダーは通常電気絶縁性であるため、その使用量の増大は電池の内部抵抗を大きくする。この点からもバインダーは、できるだけ少ない使用量でその機能を果たすことが要求される。
【００２９】
通常、バインダー量は、極めて少量で、全電極合剤に対して３０重量％以下である。このような少ないバインダー量では、電極合剤の微粒子成分間又は微粒子成分と集電体間の空隙を、バインダーが完全に充填することはできない。顔料等の充填剤を含有する塗料、ライニング材等の場合は、バインダーが充填剤間等の空隙を完全に充填するに充分な多量のバインダーを使用するので充填剤の保持に関してはほとんど問題が生じない。しかし電極用のバインダーの場合は、上述のように使用量が極めて少量であり、少量でも活物質をよく保持し、集電体への接着性に優れたものが要求される。
【００３０】
非水電解液としては、炭酸エチレン、炭酸プロピレン、ジメトキシエタン、テトラヒドロフラン、γ−ブチロラクトン等の高分子に対する溶解力の強い溶剤にＬｉＣｌＯ4、ＬｉＰＦ6、ＬｉＢＦ4等の電解質を溶かした溶液が使用されるため、長期間これらの溶剤に浸漬しても、溶解しないバインダーが要求される。
【００３１】
上記極性フッ化ビニリデン系共重合体を、電池の薄膜状電極の製造用バインダーとして使用する場合は以下のようにすることが好ましい。
【００３２】
１×１０-5〜５×１０-4モル／ｇのカルボニル基、又は２×１０-5〜６×１０-4モル／ｇのカーボネート基を含有する極性フッ化ビニリデン系共重合体を、Ｎ−メチル−２−ピロリドン、Ｎ，Ｎ−ジメチルホルムアミド、Ｎ，Ｎ−ジメチルアセトアミド、ジメチルスルホキシド等に溶解させる。さらに、活物質、導電剤を添加、混合しスラリー状にした本発明の塗材組成物の一例としての電極形成用組成物を、金属箔または金属網等の集電体に均一に塗布、乾燥、プレスして集電体上へ薄い電極合剤層を形成し薄膜状電極とする。
【００３３】
電極形成用組成物中の粉体成分（活物質及び導電剤）とフッ化ビニリデン系共重合体の割合は、通常、重量比で８０：２０〜９８：２程度であり、粉体成分の保持、集電体への接着性、電極の導電性を考慮して決められる。
【００３４】
上述のような配合割合では、集電体上に形成される電極合剤層では、フッ化ビニリデン系共重合体は粉体成分間の空隙を完全に充填することは出来ないが、溶媒としてフッ化ビニリデン系共重合体を良く溶解する溶剤を用いると、乾燥後の電極合剤層において、フッ化ビニリデン系樹脂が均一に分散、編み目状になり、粉体成分をよく保持するので好ましい。
【００３５】
電極形成用組成物中の溶剤の量は、集電体への塗布性、乾燥後の薄膜形成性等を考慮して決定される。通常、フッ化ビニリデン系共重合体と溶剤の割合は、重量比で５：９５〜２０：８０が好ましい。
【００３６】
また、フッ化ビニリデン系共重合体は、上記溶剤に対する速やかな溶解を可能とするために、平均粒径１０００μｍ以下、特に５０〜３５０μｍの、小粒径で使用に供することが望ましい。
【００３７】
【発明の効果】
本発明は、金属等の基材との接着性の大きい極性フッ化ビニリデン系共重合体をバインダーとして含む塗材組成物を提供するものである。即ち、フッ化ビニリデンと共重合させる単量体として、不飽和二塩基酸のモノエステル及びビニレンカーボネートから選択し共重合させることによって、フッ化ビニリデン系樹脂にカルボキシル基及びカーボネート基を含む官能基を導入し基材との接着性を改良するものである。
【００３８】
また、得られるフッ化ビニリデン系共重合体に重合されるカルボニル基又はカーボネート基の量を特定することによりフッ化ビニリデン系共重合体の耐薬品性と接着性の両方の要求を満足させることが可能になる。
【００３９】
上記で得られた極性フッ化ビニリデン系共重合体は、その優れた金属等の基材への接着性、耐薬品性を利用して各種塗料、ライニング材、を含む塗材組成物の形成に好適に利用できる。特に電池の電極製造用の合剤組成物の形成に優れた適性を示す。
【００４０】
【実施例】
以下、実施例、比較例により、本発明を更に具体的に説明する。
【００４１】
以下の実施例、比較例において使用する電池用活物質であるコークス粉末は、ピッチコークスを窒素ガス中で１０００℃で１時間焼成したものを、平均粒径約１０μｍに粉砕したもの、活性炭粉末は活性炭を平均粒径約１０μｍに粉砕したものである。
【００４２】
得られた重合体のカルボニル基及びカーボネート基の定量は、以下の方法によって行った。
【００４３】
［カルボニル基含有量の測定］
ポリフッ化ビニリデン樹脂とポリメチルメタクリレート樹脂を所定割合で混合した試料についてのＩＲスペクトルの８８１ｃｍ-1の吸収に対する１７２６ｃｍ-1の吸収の比とカルボニル基含有量の関係をプロットし検量線を作成する。
【００４４】
試料重合体を熱水洗浄後、ベンゼンにて８０℃で２４時間のソックスレー抽出により、ポリマー中に残留している未反応モノマー及びホモポリマーを除去したものについて、ＩＲスペクトルのモノエステル化された不飽和二塩基酸に起因するカルボニル基の吸収の、８８１ｃｍ-1の吸収に対する比を求め、先に作成した検量線からカルボニル基含有量を求める。参考までに、モノエステル化された不飽和二塩基酸に起因するカルボニル基（エステル基中のカルボニル基とカルボキシル基中のカルボニル基を含む）の吸収は１７００〜１８５０ｃｍ-1の範囲（例えばマレイン酸モノメチルエステルの場合は１７４７ｃｍ-1）に認められる。他方、ポリフッ化ビニリデンならびにフッ化ビニリデンとフッ素あるいは炭化水素系単量体との共重合体は、１５００〜２５００ｃｍ-1の範囲で顕著な吸収を示さない。
【００４５】
［カーボネート基含有量の測定］
ポリフッ化ビニリデン樹脂とポリカーボネート樹脂（ビスフェノールＡ型）を所定割合で混合した試料についてのＩＲスペクトルの１４０２ｃｍ-1の吸収に対する１７７４ｃｍ-1の吸収の比とカーボネート基含有量の関係をプロットし検量線を作成する。
【００４６】
試料重合体を熱水洗浄後、ベンゼンにて８０℃で２４時間のソックスレー抽出により、ポリマー中に残留している未反応モノマー及びホモポリマーを除去したものについて、ＩＲスペクトルのカーボネート基による１８３０ｃｍ-1の吸収の１４０２ｃｍ-1の吸収に対する比を求め、先に作成した検量線からカーボネート基含有量を求める。
【００４７】
実施例１
内容量２リットルのオートクレーブに、イオン交換水１０４０ｇ、メチルセルロース０．８ｇ、酢酸エチル２．５ｇ、ジイソプロピルパーオキシジカーボネート４ｇ、フッ化ビニリデン３９６ｇ、マレイン酸モノメチルエステル４ｇを仕込み（フッ化ビニリデン：マレイン酸モノメチルエステル＝１００：１．０１）、２８℃で４７時間懸濁重合を行った。重合完了後、重合体スラリーを脱水、水洗後８０℃で２０時間乾燥して重合体粉末を得た。
【００４８】
重合率は９０重量％で、得られた重合体は、溶液粘度１．１ｄｌ／ｇ、カルボニル基含有量１．２×１０-4モル／ｇであった。
【００４９】
得られた重合体粉末１０ｇを、Ｎ−メチル−２−ピロリドン９０ｇに均一に溶解後、コークス粉末９０ｇを添加し、撹拌混合し、電極形成用組成物とした。この電極形成用組成物を、厚さ１０μｍの圧延銅箔（面積１００ｍｍ×２００ｍｍ）上に乾燥膜厚１００μｍになるように均一に塗布し、温度１３０℃で１０分間乾燥して電極を製造した。
【００５０】
実施例２
内容積２リットルのオートクレーブに、イオン交換水１０４０ｇ、メチルセルロース０．８ｇ、ジイソプロピルパーオキシジカーボネート４ｇ、フッ化ビニリデン３９６ｇ、シトラコン酸モノメチルエステル４ｇを仕込み（フッ化ビニリデン：シトラコン酸モノメチルエステル＝１００：１．０１）、２８℃で５５時間懸濁重合を行った。重合完了後、重合体スラリーを実施例１と同様に処理して重合体粉末を得た。
【００５１】
重合率は８１重量％で、得られた重合体は、溶液粘度１．０ｄｌ／ｇ、カルボニル基含有量１．１×１０-4モル／ｇであった。
【００５２】
得られた重合体粉末を用いて、実施例１と同様にして電極を製造した。
【００５３】
実施例３
内容積２リットルのオートクレーブに、イオン交換水１０７５ｇ、メチルセルロース０．２ｇ、ｎ−プロピルパーオキシジカーボネート２ｇ、フッ化ビニリデン３０７ｇ、ビニレンカーボネート９ｇを仕込み（フッ化ビニリデン：ビニレンカーボネート＝１００：２．９３）、２５℃で３０時間懸濁重合を行った。重合完了後、重合体スラリーを実施例１と同様に処理して重合体粉末を得た。
【００５４】
重合率は８０重量％で、得られた重合体は、溶液粘度１．１ｄｌ／ｇ、カーボネート基含有量３．５×１０-4モル／ｇであった。
【００５５】
得られた重合体粉末を用いて、実施例１と同様にして電極を製造した。
【００５６】
実施例４
内容積２リットルのオートクレーブに、イオン交換水１０４０ｇ、メチルセルロース０．８ｇ、酢酸エチル１．２ｇ、ジイソプロピルパーオキシジカーボネート４ｇ、フッ化ビニリデン３９３ｇ，マレイン酸モノメチルエステル７ｇを仕込み（フッ化ビニリデン：マレイン酸モノメチルエステル＝１００：１．７８）、３１℃で５５時間懸濁重合を行った。重合完了後、重合体スラリーを実施例１と同様に処理して重合体粉末を得た。
【００５７】
重合率は８６％で、得られた重合体は、溶液粘度１．０ｄｌ／ｇ、カルボニル基含有量２．５×１０-4モル／ｇであった。
【００５８】
得られた重合体粉末１０ｇを、Ｎ，Ｎ−ジメチルホルムアミド９０ｇに均一に溶解後、活性炭粉末９０ｇを添加し、撹拌混合し、電極形成用組成物とした。この電極形成用組成物を、厚さ１０μｍの圧延銅箔（面積１００ｍｍ×２００ｍｍ）上に乾燥膜厚１００μｍになるように均一に塗布し、温度１１０℃で１０分間乾燥して電極を製造した。
【００５９】
比較例１
内容積２リットルのオートクレーブに、イオン交換水１０４０ｇ、メチルセルロース０．４ｇ、酢酸エチル８ｇ、ｎ−プロピルパーオキシジカーボネート２ｇ、フッ化ビニリデン４００ｇを仕込み。２５℃で２２時間懸濁重合を行った。重合完了後、重合体スラリーを実施例１と同様に処理して重合体粉末を得た。
【００６０】
重合率は８５重量％で、得られた重合体は溶液粘度１．１ｄｌ／ｇであった。
【００６１】
得られた重合体粉末を用いて、実施例１と同様にして電極を製造した。
【００６２】
比較例２
内容積２リットルのオートクレーブに、イオン交換水１０４０ｇ、メチルセルロース０．８ｇ、酢酸エチル３ｇ、ジイソプロピルパーオキシジカーボネート４ｇ、フッ化ビニリデン３９６ｇ、無水マレイン酸４ｇを仕込み（フッ化ビニリデン：無水マレイン酸＝１００：１．０１）、２８℃で２２時間懸濁重合を行った。重合完了後、重合体スラリーを実施例１と同様に処理して重合体粉末を得た。
【００６３】
重合率は８８重量％で、得られた重合体は溶液粘度１．４ｄｌ／ｇであった。カルボニル基含有量は０であり、無水マレイン酸は共重合していないことが判明した。
【００６４】
得られた重合体粉末を用いて、実施例１と同様にして電極を製造した。
【００６５】
比較例３
内容積２リットルのオートクレーブに、イオン交換水１０４０ｇ、メチルセルロース０．４ｇ、酢酸エチル４ｇ、ジイソプロピルパーオキシジカーボネート４ｇ、フッ化ビニリデン３８８ｇ、クロトン酸１２ｇを仕込み（フッ化ビニリデン：クロトン酸＝１００：３．０９）、２８℃で４７時間懸濁重合を行った。重合完了後、重合体スラリーを実施例１と同様に処理して重合体粉末を得た。
【００６６】
重合率は１２重量％と極めて低かった。
【００６７】
比較例４
内容積２リットルのオートクレーブに、イオン交換水１０４０ｇ、メチルセルロース０．５ｇ、酢酸エチル４ｇ、ジイソプロピルパーオキシジカーボネート４ｇ、フッ化ビニリデン３８０ｇ、ジメチルアクリルアミド８ｇを仕込み（フッ化ビニリデン：ジメチルアクリロアミド＝１００：２．１１）、２８℃で２０時間懸濁重合を行った。重合完了後、重合体スラリーを実施例１と同様に処理して重合体粉末を得た。
【００６８】
重合率は９２％で、得られた重合体の溶液粘度は１．３ｄｌ／ｇであった。
【００６９】
得られた重合体粉末を用いて、実施例１と同様にして電極を製造した。
【００７０】
比較例５
内容積２リットルのオートクレーブに、イオン交換水１０４０ｇ、メチルセルロース０．８ｇ、酢酸エチル２．５ｇ、ジイソプロピルパーオキシジカーボネート４ｇ、フッ化ビニリデン３８４ｇ、マレイン酸モノメチルエステル１６ｇを仕込み（フッ化ビニリデン：マレイン酸モノメチル＝１００：４．１７）、３１℃で５４時間懸濁重合を行った。重合完了後、重合体スラリーを実施例１と同様に処理して重合体粉末を得た。
【００７１】
重合率は３２重量％と低く、得られた重合体は、溶液粘度０．５ｄｌ／ｇ、カルボニル基含有量７．２×１０-4モル／ｇであった。
【００７２】
得られた重合体粉末を用いて、実施例１と同様にして電極を製造した。
【００７３】
得られた各電極について、各電極を電解液（炭酸プロピレン／ジメトキシエタン−１／１（重量））に５０℃、１週間浸漬した。そして、浸漬前後の、活物質層と銅箔との接着性を、ＪＩＳ  Ｋ６８５４に準じて、１８０゜剥離試験による剥離強度にて評価した。結果を表１に示す。バインダーとして使用した共重合体の共重合のフッ化ビニリデンとともに使用した共重合単量体の種類及び仕込み比も合わせて示す。
【００７４】
【表１】
0003999927.tif 000002
＊共重合単量体の欄の括弧内の仕込み比の数値は、フッ化ビニリデン１００重量部に対する共重合単量体の重量部を示す。